(57)【要約】【課題】合成繊維が熱溶融するほどの高温の抄紙ドライヤーを使わず、あるいは、熱溶融するほどの熱量を与えることなく抄紙を行うことを可能にし、省エネルギーと生産性向上の両立を図ることができ、また、湿式不織布を壁紙もしくは壁紙裏打ち紙として使用する場合に、層間剥離やシートの強度不足の問題がなく、壁紙の装飾印刷工程、壁紙を貼る施工工程等において好適な湿式不織布およびその製造方法を提供する。【解決手段】セルロース系繊維、合成繊維およびバインダー樹脂を含み、それらの溶解パラメータがセルロース系繊維、バインダー樹脂、合成繊維の順に小さくなるようにする。前記バインダー樹脂の溶解パラメータは、前記セルロース系繊維の溶解パラメータと前記合成繊維の溶解パラメータの中間値であることが好ましい。【選択図】なし【特許請求の範囲】
【請求項１】
セルロース系繊維、合成繊維およびバインダー樹脂を含み、それらの溶解パラメータがセルロース系繊維、バインダー樹脂、合成繊維の順に小さくなっていることを特徴とする湿式不織布。
【請求項２】
前記バインダー樹脂の溶解パラメータは前記セルロース系繊維の溶解パラメータと前記合成繊維の溶解パラメータの中間値である、請求項１に記載の湿式不織布。
【請求項３】
前記合成繊維は、ポリエステル系繊維、ポリプロピレン系繊維、ポリエチレン系繊維のうちの１種もしくは複数種を含む、請求項１又は２に記載の湿式不織布。
【請求項４】
前記バインダー樹脂は、ポリビニルアルコール系、ポリ塩化ビニリデン系、アクリロニトリル系、エチレン酢酸ビニル系、アクリル系、ポリ酢酸ビニル系のうちの１種もしくは複数種を含む、請求項１乃至３のいずれかに記載の湿式不織布。
【請求項５】
前記バインダー樹脂の含有量は前記湿式不織布の全質量に対して３．０〜２０．０質量％である、請求項１乃至４のいずれかに記載の湿式不織布。
【請求項６】
セルロース系繊維および合成繊維を主成分として湿式法によりシートを形成し、前記シートに、前記セルロース系繊維の溶解パラメータと前記合成繊維の溶解パラメータの中間の溶解パラメータを有するバインダー樹脂を塗布あるいは含浸した後、アフタードライヤーで乾燥することを特徴とする湿式不織布の製造方法。
【請求項７】
前記合成繊維は、ポリエステル系繊維、ポリプロピレン系繊維、ポリエチレン系繊維のうちの１種もしくは複数種を含む、請求項６に記載の湿式不織布の製造方法。
【請求項８】
前記バインダー樹脂は、ポリビニルアルコール系、ポリ塩化ビニリデン系、アクリロニトリル系、エチレン酢酸ビニル系、アクリル系、ポリ酢酸ビニル系のうちの１種もしくは複数種を含む、請求項６又は７に記載の湿式不織布の製造方法。
【請求項９】
前記バインダー樹脂の含有量は前記湿式不織布の全質量に対して３．０〜２０．０質量％である、請求項６乃至８のいずれかに記載の湿式不織布の製造方法。
【発明の詳細な説明】
【技術分野】
【０００１】
本発明は、湿式不織布およびその製造方法に関するものであり、より詳細には、壁紙として、あるいは、産業用フィルター、タオル用不織布、触媒用担持体等として利用される湿式不織布およびその製造方法に関するものである。
【背景技術】
【０００２】
湿式不織布は、紙と同様に、水と混合した短繊維を均一に網に載せ、加圧、加熱等によって脱水し、均一にシート化して製造されるものであり、抄紙機を用いて製造することができる。そして、この湿式不織布は、紙に似た地合、外観を有するところから種々の用途に利用され、壁紙としても利用されている。
【０００３】
従来、壁紙として、通気性が良好で、接着力、耐水接着力、更には耐熱接着性に優れ、エンボス加工適正に優れると共に、優れた通気性のために結露を防ぎ、カビによる汚れ、ダニの発生等のおそれが少ない壁紙が提案されている（特開２００３−２８６６６９号公報）。
【０００４】
しかし、壁紙用の湿式不織布に関して、生産性の向上、層間剥離性の改良等を企図した先行文献はなく、特に、セルロース系繊維、合成繊維およびバインダー樹脂から成る湿式不織布の製造に当たり、それらの溶解パラメータ（以下ＳＰ値という）の関係に着目した先行文献は存在しない。
【先行技術文献】
【特許文献】
【０００５】
【特許文献１】特開２００３−２８６６６９号公報
【発明の概要】
【発明が解決しようとする課題】
【０００６】
一般に湿式不織布シートは、セルロース系繊維と合成繊維を組み合わせた混抄によって製造されるが、その場合、セルロース系繊維はその分子に水酸基を多く持つことから、水素結合を基礎とした接着が行われ、シートの物理的強度を発現することが知られている。その一方、合成繊維はその分子に水素結合可能な官能基を持たないことから、セルロース系繊維と合成繊維が接着しないだけでなく、セルロース系繊維間の接着に対し、合成繊維がセルロース系繊維間に介入してその接着を阻害してしまい、その結果としてシートの強度低下が引き起こされるという現象が起こる。
【０００７】
そこで、バインダー（熱融着繊維）として、熱可塑性を持った合成樹脂繊維が用いられ、これをセルロース系繊維と混抄し、抄紙機上の高温ドライヤーにおいてセルロース系繊維と合成繊維とを熱溶融接着する方法が採られている。その熱可塑性樹脂繊維としては、一般に、ポリエチレンテレフタレート系繊維（以下、ポリエステル系繊維という）、あるいは、ポリプロピレン系繊維、ポリエチレン繊維、ポリオレフィン合成パルプ（例えば三井化学株式会社のＳＷＰ）、ビニロン繊維（ＰＶＡ繊維）等があり、熱接着処理により繊維全体が溶融してしまうタイプのものと、繊維の表面のみが溶融するタイプのものとが、目的に応じて使い分けられている。
【０００８】
しかるに、これらの熱溶融繊維の場合は、材料自体が高価であるだけでなく、合成繊維を熱溶融させるために過剰な熱エネルギーが必要となる。そのため、抄紙機の乾燥工程において、溶融した繊維が抄紙ドライヤーに付着することで汚れが発生し、この汚れが合成繊維の毛羽立ちを誘発するという問題や、抄紙ドライヤーを清掃するために長時間の清掃作業が必要となり、その分生産機会が減少するといった問題が起こってくる。上記毛羽立ちは、湿式不織布を壁紙とした場合、その部分に印刷不良（白抜け）が起こる原因となり、また、壁紙の外観を損ねる原因となる。
【０００９】
そこで、合成繊維の熱可塑性を利用せずに湿式不織布を製造する方法、つまり、合成繊維が熱溶融するほどの高温の抄紙ドライヤーを使用しないという方法、あるいは、合成繊維が熱溶融するほどの熱量を与えない高速での抄紙を行う方法が考えられる。
【００１０】
しかし、通常の湿式抄紙では、パルプの主体であるセルロースが持つ水酸基を利用した、水素結合によるセルロース系繊維同志の接着を主な接着要素としてその紙層が形成され、補助的なバインダーとして、同じく水酸基を持つ澱粉などの水溶性バインダーが利用されているのに対して、合成繊維は水酸基を有していないために、セルロース系繊維と、あるいは、澱粉等と水素結合することができない。そして更には、上述したように、合成繊維がパルプ繊維間に入り込んでパルプ繊維間の水素結合を阻害するため、パルプ単独のシートの場合より更に紙層の強度が得られない状況となる。
【００１１】
更に、壁紙の基紙にバインダー樹脂を塗工して壁紙として使用する場合、所望のバインダー樹脂を使用しないとバインダー効果が不足し、層間剥離やシートの強度不足の問題が生じ、壁紙の装飾印刷工程、壁紙を貼る施工工程等において不都合が生ずる。
【００１２】
このように、従来のセルロース系繊維と合成繊維の組み合わせによる湿式不織布シートの場合は、バインダーとして熱溶融繊維が用いられていたため、抄紙ドライヤーの温度を過度に上げる必要があり、そのために製造コストが嵩むという問題や、合成繊維の毛羽立ちが発生し、壁紙の外観を損ねるといった問題があった。
【００１３】
本発明は、このような問題を解決するためになされたもので、合成繊維が熱溶融するほどの高温の抄紙ドライヤーを使わず、あるいは、熱溶融するほどの熱量を与えることなく抄紙を行うことを可能にし、省エネルギーと生産性向上の両立を図ることができる湿式不織布およびその製造方法を提供することを課題とする。
【００１４】
また、本発明の他の課題は、湿式不織布を壁紙もしくは壁紙裏打ち紙として使用する場合に、十分な層間強度を確保することができるために、バインダー樹脂のバインダー効果不足による層間剥離やシートの強度不足の問題がなく、壁紙の装飾印刷工程、壁紙を貼る施工工程等において何らの不都合も生じない湿式不織布およびその製造方法を提供することにある。
【課題を解決するための手段】
【００１５】
本発明者らは、上記課題を解決するに当たり、セルロース系繊維並びに合成繊維と、バインダー樹脂との接着性について鋭意検討した結果、異なる物質の親和性を表わす指標であるＳＰ値を考慮することにより、上記課題を解決し得ることに想い至り、本発明を完成させたものである。
【００１６】
即ち、上記課題を解決するための請求項１に記載の発明は、セルロース系繊維、合成繊維およびバインダー樹脂を含み、それらのＳＰ値がセルロース系繊維、バインダー樹脂、合成繊維の順に小さくなっていることを特徴とする湿式不織布である。
【００１７】
好ましい実施形態においては、前記バインダー樹脂のＳＰ値は、前記セルロース系繊維のＳＰ値と前記合成繊維の中間値である。なお、ここに言う中間値は、厳密な意味での中間値ではなく、ある程度の幅を持つものであることは言うまでもない（以下同様）。
【００１８】
一実施形態においては、前記合成繊維は、ポリエステル系繊維、ポリプロピレン系繊維、ポリエチレン系繊維、のうちの１種もしくは複数種を含むものとされ、前記バインダー樹脂は、ポリビニルアルコール系、ポリ塩化ビニリデン系、アクリロニトリル系、エチレン酢酸ビニル系、アクリル系、ポリ酢酸ビニル系のうちの１種もしくは複数種を含むものとされる。そして、前記バインダー樹脂の含有量は、前記湿式不織布の全質量に対して３．０〜２０．０質量％とされる。
【００１９】
また、上記課題を解決するための請求項６に記載の発明は、セルロース系繊維および合成繊維を主成分として湿式法によりシートを形成し、前記シートに、前記セルロース系繊維のＳＰ値と前記合成繊維のＳＰ値の中間値であるバインダー樹脂を塗布あるいは含浸した後、アフタードライヤーで乾燥することを特徴とする湿式不織布の製造方法である。
【００２０】
前記合成繊維は、ポリエステル系繊維、ポリエチレン系繊維のうちの１種もしくは複数種を含み、前記バインダー樹脂は、ポリビニルアルコール系、ポリ塩化ビニリデン系、アクリロニトリル系、エチレン酢酸ビニル系、アクリル系、ポリ酢酸ビニル系のうちの１種もしくは複数種を含むものとする。また、前記バインダー樹脂の含有量は前記湿式不織布の全質量に対して３．０〜２０．０質量％とする。
【発明の効果】
【００２１】
本発明は上記のとおり、セルロース系繊維、合成繊維およびバインダー樹脂を含み、それらのＳＰ値がセルロース系繊維、バインダー樹脂、合成繊維の順に小さくなっていることを特徴とし、好ましくは、バインダー樹脂は、そのＳＰ値が、セルロース系繊維と合成繊維のＳＰ値の中間値となるものが選択される。従って、ＳＰ値が離れているために接着性が低いと考えられるセルロース系繊維と合成繊維に対し、ＳＰ値がセルロース系繊維のＳＰ値と合成繊維のＳＰ値の間にあるバインダー樹脂が介在することになり、その結果、セルロース系繊維と合成繊維の親和性が近付けられるために両者の接着性が向上し、以て、層間剥離が起きにくい湿式不織布が得られる効果がある。
【００２２】
また、この湿式不織布を壁紙もしくは壁紙裏打ち紙として使用する場合に、セルロース系繊維を配合することにより十分な層間強度を有する壁紙もしくは壁紙裏打ち紙を、比較的低コストにて製造供給でき、また、高温処理が不要なために、毛羽立ちが少なくて外観に優れた壁紙が得られる効果がある。
【発明を実施するための形態】
【００２３】
以下に、本発明を実施するための形態について詳述する。本発明に係る湿式不織布は、セルロース系繊維、合成繊維およびバインダーとしてのバインダー樹脂を含み、それらのＳＰ値がセルロース系繊維、バインダー樹脂、合成繊維の順に小さくなっていることを特徴とするものである。
【００２４】
セルロース系繊維のＳＰ値は１５．６であり、合成繊維は、様々な機能を付与するために共重合されるモノマーにより影響を受けるが、主たる合成繊維成分については、例えば、ポリエステル系のＳＰ値は１０．６〜１０．７、ポリプロピレン系は９．３、ポリエチレン系は７．７〜８．４である。
【００２５】
セルロース系繊維と合成繊維は、このようにＳＰ値が離れているために接着性が低いと考えられるので、両者の接着性を向上させるためには、それぞれの素材の親和性を近付けることが有効と考えられる。そこで本発明においては、接着剤となるバインダー樹脂として、そのＳＰ値がセルロース系繊維と合成繊維のＳＰ値の中間値となるものを選択採用し、あるいは、複数のものを組み合わせ選択したものを採用することとしたのである。
【００２６】
また、本発明において用いるバインダー樹脂は、ポリビニルアルコール系、ポリ塩化ビニリデン系、アクリロニトリル系、エチレン酢酸ビニル系、アクリル系、ポリ酢酸ビニル系のうちの１種もしくは複数種の組み合わせである。これらのバインダー樹脂の主たる成分のＳＰ値は、ポリビニルアルコール系が１２．６、アクリロニトリル系が１２．５、ポリ塩化ビニリデン系が１２．２、エチレン酢酸ビニル系が７．８〜１０．６、アクリル系が９．０〜１０．０、ポリ酢酸ビニル系が９．４〜９．６である。また、所望の効果を阻害しない範囲で、上記以外のバインダー樹脂を含有することが可能である。
【００２７】
本発明におけるセルロース系繊維、合成繊維、バインダー樹脂のＳＰ値［単位（Ｊ／ｃｍ３）１/２］は、下記式（１）によって算出される。
δ＝（ΔＨ／Ｖ）１/２   （１）
［（１）式中、δはＳＰ値、ΔＨはモル蒸発熱（ｃａｌ）、Ｖはモル体積（ｃｍ3 ）である。ここで、ＳＰ値は、「ＰＯＬＹＭＥＲ ＥＮＧＩＮＥＥＲＩＮＧＡＮＤ ＳＣＩＥＮＣＥ，１９７４，Ｖｏｌ．１４，Ｎｏ．２，Ｒｏｂｅｒｔ Ｆ．Ｆｅｄｏｒｓ．（１５１〜１５３頁）」に記載の原子団のモル蒸発熱（Δｅi ）の合計（ΔＨ）とモル体積（Δｖi ）の合計（Ｖ）から算出］
上記ＳＰ値は
１．「プラスチック素材辞典」
http://www.plastics-material.com/%E3%83%9B%E3%83%A2%E3%83%9D%E3%83%AA%
E3%83%9E%E3%83%BC%E3%83%BB%E6%A8%B9%E8%84%82%E3%81%AE%E6%BA%B6%E8%A7%A3%E3%83%91%E3%83%A9%E3%83%A1%E3%83%BC%E3%82%BFsp%E5%80%A4/
２．「ゴムのＳＰ値の一覧」
http://www.toishi.info/sozai/rubbers/sp.html
に記載されている。
【００２８】
上記のとおり、セルロース系繊維のＳＰ値は１５．６であるので、バインダー樹脂としては、セルロース系繊維と共に用いる合成繊維のＳＰ値を考慮し、両者の中間値に対応するＳＰ値を有するものを選択することになる。
【００２９】
本発明に係る湿式不織布の製造方法は、上記湿式不織布を製造するためのもので、セルロース系繊維および合成繊維を主成分として湿式法によりシートを形成し、前記シートに、前記セルロース系繊維のＳＰ値と前記合成繊維のＳＰ値の中間のＳＰ値を有するバインダー樹脂を塗布あるいは含浸した後、アフタードライヤーで乾燥することを特徴とするものである。
【００３０】
ここで用いるバインダー樹脂は上述したとおりのものであり、また、バインダー樹脂の選択も上述した方法で行う。バインダー樹脂の含有量は、湿式不織布の全質量に対して３．０〜２０．０質量％とする。好ましくは４．０〜１５．０質量％、更に好ましくは５．０〜１０．０質量％とする。
【００３１】
バインダー樹脂の含有量が３．０質量％未満であると、抄紙機での乾燥工程で合成繊維由来の毛羽立ちが発生しやすくなり、本湿式不織布を壁紙として使用した場合に、層間強度が弱く、層剥がれが生じやすいものとなる。また、バインダー樹脂の含有量が２０．０質量％を超えると、不経済であるだけでなく、壁紙が堅くなり過ぎるために、壁紙貼付の際の作業性が低下する。
【００３２】
本湿式不織布のバインダー樹脂の塗布には、ロールコーター、ブレードコーター、ロッドコーター、エアナイフコーター、ゲートロールコーター、カーテンコーター等の通常使用される塗工機やサイズプレスコーター、シムサイザー等を用いることができ、それらの塗工設備により、外添薬品を含む塗液を塗工あるいは含浸することができる。
【００３３】
また、塗工は、オンマシン（基紙の抄造・乾燥およびバインダー樹脂の塗工・乾燥を連続して行う）とオフマシン（基紙を抄造・乾燥して巻き取った後、その巻取に２次的に塗工・乾燥を行う）のいずれであってもよい。合成繊維の毛羽立ちを最小限にするために、抄紙ドライヤーの温度を合成繊維の融点より低い温度に設定することが重要となる。
【００３４】
上記外添薬品としては、本発明に記載のバインダー樹脂の他に、酸化デンプンおよび酵素変成デンプン等の各種変性デンプン、カルボキシルメチルセルロース、カゼイン等の水溶性バインダーや表面紙力剤、染料、顔料（クレー、カオリン、炭酸カルシウム、二酸化チタン等）等を適宜使用することができる。
【００３５】
本発明において用いる合成繊維は、原料の調成工程におけるセルロース系繊維との混合性(双方の繊維が均一に混合すること)、並びに、抄紙性(搾水性、地合)の観点からして、ポリエステル系、ポリプロピレン系、ポリエチレン系の合成繊維を用いることが好適である。特に、混合性を考慮する場合は、ポリエステル系の合成繊維を使用することが好ましい。また、所望の効果を阻害しない範囲で、上述したもの以外の合成繊維を含有することもできる。
【００３６】
因みに、ポリエステル、ポリプロピレン及びポリエチレンの化学構造式の例を挙げると、以下のとおりである（いずれも昭和６３年８月２０日発行の「最新紙加工便覧」による。）。
ポリエステル
2017179646.tif 000002
ポリプロピレン
2017179646.tif 000003
ポリエチレン
2017179646.tif 000004
【００３７】
また、その合成繊維は、単一同心構造を有する主体性繊維であってもよいし、芯部と鞘部の融点が異なる芯鞘型繊維であってもよい。更に、その合成繊維は、繊維分散性の観点から、繊度が０．５〜４．５ｄｔｅｘで、繊維長が３〜３０ｍｍ（好ましくは５〜２０ｍｍ、更に好ましくは５〜１５ｍｍ）のものであることが望ましい。この合成繊維の繊度と繊維長の測定は、ＪＩＳ  Ｌ  １０１５：２０１０に基づく。
【００３８】
本湿式不織布を構成する合成繊維の融点は１１０〜３００℃の範囲で、好ましくは１１０〜２８０℃の範囲であり、後段における高温下でのエンボス加工等の高温処理および安定性を考慮すると、２００〜２６０℃の範囲であることがより好ましい。融点が１１０℃未満と低い場合には、湿式不織布の基紙を抄造する際に、抄紙ドライヤーに合成繊維由来の汚れ(毛羽立ち)が発生しやすくなる。一方、融点が３００℃を超える合成繊維を配合することは、技術的に意味がないだけでなく、不経済なことでもある。芯鞘型合成繊維を使用する場合は、鞘部の融点が上記範囲内のものを選択する。なお、合成繊維の融点の測定は、ＪＩＳ  Ｋ  ７１２１：２０１２に基づく。
【００３９】
本湿式不織布の層間強度は５０〜１５０Ｎ／ｍであり、好ましくは７０〜１３０Ｎ／ｍである。層間強度が５０Ｎ／ｍ未満の場合は、本湿式不織布を壁紙として使用した後に、壁面から剥がす際に層間剥がれが生じ、その部分が凹凸となり、新たに壁紙を貼るときの作業性が低下する。層間強度が１５０Ｎ／ｍを超えると、壁紙が堅くなり過ぎて貼付の作業性が低下する。上記層間強度の測定はＪＩＳ  Ｋ６８５４−３：１９９４に基づく。
【００４０】
本発明において含有し得るセルロース系繊維としては、針葉樹の晒クラフトパルプ（ＮＢＫＰ）、未晒クラフトパルプ（ＮＵＫＰ）、広葉樹の晒クラフトパルプ（ＬＢＫＰ）、広葉樹の未晒クラフトパルプ（ＬＵＫＰ）、針葉樹の晒サルファイトパルプ（ Ｎ Ｂ Ｓ Ｐ ） 又は未晒サルファイトパルプ（ Ｎ Ｕ Ｓ Ｐ ） 、広葉樹の晒サルファイトパルプ（ Ｌ Ｂ Ｓ Ｐ ）、広葉樹の未晒サルファイトパルプ（ Ｌ Ｕ Ｓ Ｐ ） 等の化学パルプ、あるいは、グランドパルプ（ Ｇ Ｐ ） 、サーモメカニカルパルプ（ Ｔ Ｍ Ｐ ） 、ケミサーモメカニカルパルプ（ＣＴＭＰ等）等の機械パルプ 、脱墨パルプ（ Ｄ Ｉ Ｐ ） 、コットンやケナフ等の非木材繊維パルプ、レーヨン等の再生繊維を挙げることができ、これらの繊維を１種類配合し、もしくは、２種類以上組み合わせて配合する。
【００４１】
セルロース系繊維とポリエステル系合成繊維の含有割合は、９５／５〜５０／５０の範囲とすることにより、合成繊維に起因する未解離繊維が少なくなって繊維分散性が向上し、以て、バインダー樹脂の含浸ムラが少なくなって、適度な通気性を有するに至る。また、上記含有割合とすることで、壁紙とした場合に良好な外観を持つ壁紙が得られる。
【００４２】
本湿式不織布は、少なくとも一方の面に印刷用の塗工層を設けることができる。インクジェット適性を付与するためにカチオン樹脂やシリカ等を含有する塗工層を設けたり、カオリン、タルク、炭酸カルシウム等を含有する顔料塗工層を設けたりしてもよい。その塗工には、ロールコーター、ブレードコーター、ロッドコーター、ゲートロールコーター、カーテンコーター等の、一般的に使用されている塗工機を用いることができる。
【００４３】
本湿式不織布は、密度が０．３４〜０．７１ｇ／ｃｍ３で、好ましくは、０．３６〜０．６５ｇ／ｃｍ３の範囲であり、また、フィルトローナ社製通気度測定器（ＰＰＭ１００型）を用いて測定した差圧１００ｍｍＨ２Ｏの時の通気度が２００〜４，０００ｍｌ／ｃｍ２／ｓｅｃで、好ましくは、３００〜１，７００ｍｌ／ｃｍ２／ｓｅｃの範囲のものである。
【００４４】
密度が０．３４ｇ／ｃｍ３未満であると、湿式不織布としての強度が不足することになり、０．７１ｇ／ｃｍ３を超える場合には、バインダー樹脂を塗工するときの浸透性が低下することになる。また、通気度が２００ｍｌ／ｃｍ２／ｓｅｃ未満の場合には、壁紙として使用する場合に通気性が低過ぎて、壁紙として壁に貼付けた後に結露が発生しやすくなり、バインダー樹脂の含浸ムラが生じやすくなる。通気度が４，０００ｍｌ／ｃｍ２／ｓｅｃを超えると、通気性が高過ぎて、壁紙として壁に貼付けるときに水系糊の浸み出しが発生したり、バインダー樹脂が過度に浸透してアフタードライヤーでの乾燥性が低下する。
【００４５】
本湿式不織布を壁紙として使用する場合、ＪＩＳ  Ｐ８１２４：２０１１に基づいて測定した坪量の範囲が５６．０〜３００ｇ／ｍ２で、好ましくは、８０．０〜１５０ｇ／ｍ２の範囲とされる。坪量が５６．０／ｍ２未満の場合には、壁紙としての強度が不足し、３００ｇ／ｍ２を超える場合は、坪量が過多となり、また、壁紙を壁に貼付するときの作業性が悪化する。
【００４６】
本湿式不織布中に、不透明性、不燃性・難燃性を付与するために、填料を、湿式不織布の全質量に対して３０質量％以下の範囲で含有してもよい。その場合の填料としては、不透明性、不燃性・難燃性の観点から、焼成クレーを使用することが好ましい。また、他の填料としては、カオリン、焼成カオリン、デラミネーティッドカオリン、クレー、デラミネーティッドクレー、イライト、重質炭酸カルシウム、軽質炭酸カルシウム、軽質炭酸カルシウム−シリカ複合物、炭酸マグネシウム、炭酸バリウム、二酸化チタン、酸化亜鉛、酸化珪素、非晶質シリカ、水酸化アルミニウム、水酸化カルシウム、水酸化マグネシウム、水酸化亜鉛等の無機填料を挙げることができる。なお、壁紙の用途によっては、これらの填料を含めないこととする。
【００４７】
本湿式不織布には、通常の紙と同様にサイズ剤を使用することができる。その場合、サイズ剤は内添であってもよいし、外添であってもよい。使用するサイズ剤としては、ロジン系サイズ剤、ロジン系バインダー樹脂サイズ剤、アルファカルボキシルメチル飽和脂肪酸等、アルキルケテンダイマー、アルケニル無水コハク酸、カチオンポリマー系サイズ剤等を挙げることができる。
【００４８】
本湿式不織布は、公知の長網、ツインワイヤー、円網、傾斜短網、円短混合、ヤンキー抄紙機、乾式を含む全ての抄紙機で生産することが可能である。その抄造は、主に１層抄きとされるが、２層以上の多層抄きで抄造することもできる。３層抄き以上の場合は、少なくとも１つの層に合成繊維を含有させることが好ましく、その場合、中層のみに配合させることができる。
【００４９】
本湿式不織布は、触感が柔らかく、壁紙に用いるのに好適である。壁紙として使用する場合は、直接、印刷やエンボス加工等の処理を行う。また、塩化ビニル樹脂等の化粧層の支持体である壁紙裏打ち紙としての使用も可能である。
【００５０】
［実施例］
表１に、本発明の実施例および比較例を示すが、それらの例における測定方法および評価方法は以下の通りである。
・合成繊維由来の毛羽立ち
目視により、以下のように評価した。
◎（毛羽立ち全くなし）      ○（毛羽立ちほとんどなし）
△（毛羽立ちが散見される）  ×（毛羽立ち多い）
・層間強度（単位Ｎ／ｍ）の試験法
ＪＩＳ  Ｋ６８５４−３：１９９４に従って、Ｔ型で剥離したときの強度を測定した。試験片の巾は１５ｍｍ、引張速度は３００ｍｍ／分で、得られた測定値（単位Ｎ／ｍ）の平均値を層間剥離強度とした。
【００５１】
＜実施例１〜１３、比較例１、２＞
表１に記載の木材パルプとポリエステル系繊維（単一同心タイプと芯鞘タイプ）、ポリプロピレン系繊維（単一同心）、ポリエチレン系繊維（単一同心）の配合で、長網抄紙機で壁紙の基紙を抄造し（抄速３４０ｍ／分、抄紙ドライヤーの表面温度１００℃）、この基紙に、表１に記載のバインダー樹脂をサイズプレスにて、オンマシン塗工および乾燥（多筒式アフタードライヤーの表面温度１０５℃）を行い、壁紙を得た（以下、実施例および比較例は、壁紙の坪量が８０．０ｇ／ｍ２となるように調整して壁紙を得た）。
【００５２】
表１    
2017179646.tif 000005
【００５３】
＜実施例１〜実施例１３＞
実施例１〜１３の壁紙は、いずれも、ＳＰ値がセルロース系繊維と合成繊維のＳＰ値の中間にあるバインダー樹脂が含有されており、これらの場合はいずれも、壁紙の毛羽立ちは◎と○で良好であった。また、それらの層間強度は６０〜１４０Ｎ／ｍの範囲であり、それは壁紙として十分な強度範囲である。
【００５４】
＜比較例１、２＞
比較例１は、バインダー樹脂として、ＳＰ値が、ポリエステル（単一同心）のＳＰ値１０．７を下回る８．４であるスチレンブタジエンのみを含有するものであり、比較例２は、バインダー樹脂として、ＳＰ値が、セルロース系繊維のＳＰ値１５．６を上回る１９．２であるリン酸エステル化澱粉のみを含有するものである。ＳＰ値がセルロース系繊維と合成繊維のＳＰ値の中間にないバインダー樹脂のみを含有するこれら比較例１、２の壁紙は、いずれも毛羽立ちの点において△又は×の評価であり、また、層間強度が３０Ｎ／ｍ又は４０Ｎ／ｍと弱く、いずれも壁紙としての使用に不適であることが判明した。